(57)【要約】  分解や不純物の混入の少ないエーテル性酸素原子を有する含フッ素カルボン酸及びその誘導体の精製方法を提供する。  下記式（１）で表される含フッ素化合物及び下記式（２）で表される含フッ素化合物からなる群から選ばれる１種以上を含む液体を、加熱温度を１５０℃以下に保持して蒸留する。    ＲＦＯＲ１ＣＯＯＨ    （１）    ＲＦＯＲ１ＣＯＯＲ２  （２）  ここで、ＲＦは直鎖状または分岐状で、主鎖にエーテル性酸素原子を含んでいてもよい１価含フッ素有機基を表し、Ｒ１は直鎖状または分岐状の２価有機基を表し、Ｒ２は直鎖状または分岐状の１価有機基、を表す。また、該液体は、含フッ素ポリマーの水性乳化液を凝集し該含フッ素ポリマーを分離した後の廃液、分離された該含フッ素ポリマーの乾燥工程および／または熱処理工程の排ガスを洗浄した水性液体、または、前記廃液または含フッ素ポリマーの水性乳化液から得られた水性分散液と接触させた陰イオン交換樹脂をアルカリ水溶液で洗浄して得た液体、のいずれかから得られる液体である。【特許請求の範囲】
【請求項１】
下記式（１）で表される含フッ素化合物及び下記式（２）で表される含フッ素化合物からなる群から選ばれる１種以上を含む液体を、加熱温度を１５０℃以下に保持して蒸留することを特徴とする含フッ素化合物の精製方法。
ＲＦＯＲ１ＣＯＯＨ              （１）
ＲＦＯＲ１ＣＯＯＲ２            （２）
ここで、ＲＦは直鎖状または分岐状で、主鎖にエーテル性酸素原子を含んでいてもよい１価含フッ素有機基を表し、Ｒ１は直鎖状または分岐状の２価有機基を表し、Ｒ２は直鎖状または分岐状の１価有機基、を表す。
【請求項２】
前記液体が、含フッ素ポリマーの水性乳化液から該含フッ素ポリマーを凝集し分離した後の廃液、分離された該含フッ素ポリマーの乾燥工程および／または熱処理工程の排ガスを洗浄した水性液体、または、前記廃液または含フッ素ポリマーの水性乳化液から得られた水性分散液と接触させた陰イオン交換樹脂をアルカリ水溶液で洗浄して得た液体、のいずれかから得られる液体である請求項１に記載の含フッ素化合物の精製方法。
【請求項３】
前記式（１）で表される含フッ素化合物が、下記式（３）で表される含フッ素化合物に酸を加えて得られる含フッ素化合物である請求項１または２に記載の含フッ素化合物の精製方法。
[ＲＦＯＲ１ＣＯＯ−]ｍＸｍ＋        （３）
ここで、ＲＦは直鎖状または分岐状で、主鎖にエーテル性酸素原子を含んでいてもよい１価含フッ素有機基を表し、Ｒ１は直鎖状または分岐状の２価有機基を表し、Ｘはｍ価の金属イオン、アンモニウムイオン、またはアルキル置換アンモニウムイオンを表し、ｍは１〜３の整数、を表す。
【請求項４】
前記式（２）で表される含フッ素化合物が、前記式（１）で表される含フッ素化合物とＲ２ＯＨ（ここで、Ｒ２は直鎖状または分岐状の１価有機基を表す。）で表されるアルコールとのエステル化反応により得られる含フッ素化合物である請求項１〜３のいずれかに記載の含フッ素化合物の精製方法。
【請求項５】
前記含フッ素ポリマーが、テトラフルオロエチレンの、単独重合体または共重合体である請求項１〜４のいずれかに記載の含フッ素化合物の精製方法。
【請求項６】
前記加熱温度が、１３０℃以下である請求項１〜５のいずれかに記載の含フッ素化合物の精製方法。
【請求項７】
前記式（１）で表される含フッ素化合物が、下記式（４）で表される含フッ素化合物である請求項１〜６のいずれかに記載の含フッ素化合物の精製方法。
ＲＦ２（Ｏ（ＣＦ２）ｐ）ｎＯＣＦ２ＣＯＯＨ      （４）
ここで、ＲＦ２は直鎖状または分岐状の炭素数１〜６のペルフルオロアルキル基を表し、ｐは１〜５の整数であり、ｎは０〜５の整数、である。
【請求項８】
請求項１〜７のいずれかに記載の含フッ素化合物の精製方法で精製された前記式（１）で表される含フッ素化合物及び／または前記式（２）で表される含フッ素化合物と、Ｙ＋で表されるイオンを生じる化合物とを反応させて得た下記式（５）で表される含フッ素化合物を、乳化剤として用いることを特徴とする含フッ素モノマーの乳化重合方法。
ＲＦＯＲ１ＣＯＯ−Ｙ＋            （５）
ここで、ＲＦは直鎖状または分岐状で、主鎖にエーテル性酸素原子を含んでいてもよい１価含フッ素有機基を表し、Ｒ１は直鎖状または分岐状の２価有機基を表し、Ｙ＋は、Ｌｉ＋、Ｎａ＋、Ｋ＋、またはＮＨ４＋を表す。
【発明の詳細な説明】
【技術分野】
【０００１】
本発明は、エーテル性酸素原子を有する含フッ素カルボン酸及びその誘導体からなる含フッ素化合物の精製方法に関する。
【背景技術】
【０００２】
非溶融成形性フッ素樹脂であるポリテトラフルオロエチレン（以下、ＰＴＦＥという。）、溶融成形性フッ素樹脂、含フッ素エラストマー等の含フッ素ポリマーの製造には、水性乳化重合が適用される。含フッ素モノマーの水性乳化重合では、連鎖移動によって重合反応を阻害することのないように、乳化剤として、含フッ素乳化剤であるペルフルオロオクタン酸アンモニウム（以下、ＡＰＦＯという。）が、一般的に用いられてきた。また、これら含フッ素乳化剤はＰＴＦＥの懸濁重合においても、製品の粉末性状改良のために、重合時に極少量添加される。しかし、ＡＰＦＯは生体蓄積性が高いことが指摘され、難分解性のＡＰＦＯの排出には環境面での懸念が表明されており、ＡＰＦＯを代替する含フッ素乳化剤が求められている。近年、エーテル性酸素原子を有する含フッ素カルボン酸のアンモニウム塩が、ＡＰＦＯに比べて生体蓄積性の低い含フッ素乳化剤として有効であることが報告されており、水性乳化重合および懸濁重合への適用が進められている（下記特許文献１、および２を参照）。また、下記特許文献３には、エーテル性酸素原子を有する含フッ素カルボン酸塩の、新規製造方法が報告されている。【０００３】
該エーテル性酸素原子を有する含フッ素カルボン酸のアンモニウム塩は、ＡＰＦＯと同様に、含フッ素ポリマーの製造に使用された後の、含フッ素ポリマーの水性乳化液から該含フッ素ポリマーを凝集し分離した後の廃液、および、分離された該含フッ素ポリマーの乾燥工程および／または熱処理工程の排ガスに含まれるので、回収し、再使用することが望まれる。
また、該エーテル性酸素原子を有する含フッ素カルボン酸のアンモニウム塩は、前記廃液と接触させた陰イオン交換樹脂をアルカリ水溶液で洗浄して得た液体に含まれる。さらに、該エーテル性酸素原子を有する含フッ素カルボン酸のアンモニウム塩は、前記含フッ素ポリマーの水性乳化液に非イオン界面活性剤を添加して得た水性分散液と接触させた陰イオン交換樹脂をアルカリ水溶液で洗浄して得た液体に含まれる。これらの液体からも、該エーテル性酸素原子を有する含フッ素カルボン酸のアンモニウム塩を回収し、再使用することが望まれる。【０００４】
従来、含フッ素ポリマーの製造に使用したＡＰＦＯの回収には、水性媒体中のＡＰＦＯに酸を加えてペルフルオロオクタン酸（以下、ＰＦＯＡという。）を遊離させ、これをアルコールと反応させることで生成したエステルを、蒸留によって取り出す方法、ＡＰＦＯを含む水溶液を酸で酸性化した後、加熱、２層分離し、得られた有機層を水蒸気蒸留してＰＦＯＡを回収する方法、ＰＦＯＡのナトリウム塩を酸性化した後、夾雑物や不純物を酸化剤で分解し、さらにこれを蒸留することでＰＦＯＡを回収する等の方法が知られていた（下記特許文献４、５、および６を参照）。【０００５】
しかし、ＡＰＦＯに有効であった従来方法を、そのまま、エーテル性酸素原子を有する含フッ素カルボン酸の回収に適用した場合、得られるエーテル性酸素原子を有する含フッ素カルボン酸には、多量の有機不純物が含まれている。そして、該有機不純物は、含フッ素カルボン酸塩に変換した後には除去することが困難であり、含フッ素カルボン酸塩の表面張力低下特性に影響し、含フッ素モノマーの乳化剤として使用すると、重合安定性が充分でなく、含フッ素ポリマーが着色し、品質が低下するという問題があった。
【先行技術文献】
【特許文献】
【０００６】
【特許文献１】ＷＯ２００７／０４６３４５号公報
【特許文献２】ＵＳ２００７／００１５８６４号公報
【特許文献３】特開２００６−３２１７９７号公報
【特許文献４】特開平７−５３４６５号公報
【特許文献５】特表２００４−５０６７０８号公報
【特許文献６】特開平６−２５０７２号公報
【発明の概要】
【発明が解決しようとする課題】
【０００７】
したがって、本発明の目的は、上記問題を解決し、工業的および経済的に有利な、エーテル性酸素原子を有する含フッ素カルボン酸及びその誘導体の精製方法を提供することである。
【課題を解決するための手段】
【０００８】
本発明者らは、上記特許文献３に記載されているように、比較的純度の高い含フッ素カルボン酸塩を原料とする製造方法などでは、蒸留／精製する工程により、比較的純度の高い含フッ素カルボン酸が得られることを確認した。一方、一度含フッ素ポリマーの乳化重合の乳化剤等として用いられた該含フッ素カルボン酸を、含フッ素ポリマーの製造工程から回収する場合には、エーテル性酸素原子を有する含フッ素カルボン酸を蒸留／精製する工程において、含フッ素ポリマーの製造工程から混入する夾雑物や不純物が該含フッ素カルボン酸の精製を阻害したり、分解を促進していることを見出し、本発明を完成するに至った。【０００９】
すなわち、本発明は以下の構成を有する含フッ素化合物の精製方法を提供する。
［１］下記式（１）で表される含フッ素化合物及び下記式（２）で表される含フッ素化合物からなる群から選ばれる１種以上を含む液体を、加熱温度を１５０℃以下に保持して蒸留することを特徴とする含フッ素化合物の精製方法。
ＲＦＯＲ１ＣＯＯＨ              （１）
ＲＦＯＲ１ＣＯＯＲ２            （２）
ここで、ＲＦは直鎖状または分岐状で、主鎖にエーテル性酸素原子を含んでいてもよい１価含フッ素有機基を表し、Ｒ１は直鎖状または分岐状の２価有機基を表し、Ｒ２は直鎖状または分岐状の１価有機基、を表す。
［２］前記液体が、含フッ素ポリマーの水性乳化液から該含フッ素ポリマーを凝集し分離した後の廃液、または、分離された該含フッ素ポリマーの乾燥工程および／または熱処理工程の排ガスを洗浄した水性液体、または、前記廃液または含フッ素ポリマーの水性乳化液から得られた水性分散液と接触させた陰イオン交換樹脂をアルカリ水溶液で洗浄して得た液体、のいずれかから得られる液体である上記[１]に記載の含フッ素化合物の精製方法。
［３］前記式（１）で表される含フッ素化合物が、下記式（３）で表される含フッ素化合物に酸を加えて得られる含フッ素化合物である上記［１］または［２］に記載の含フッ素化合物の精製方法。
[ＲＦＯＲ１ＣＯＯ−]ｍＸｍ＋        （３）
ここで、ＲＦは直鎖状または分岐状で、主鎖にエーテル性酸素原子を含んでいてもよい１価含フッ素有機基を表し、Ｒ１は直鎖状または分岐状の２価有機基を表し、Ｘはｍ価の金属イオン、アンモニウムイオン、またはアルキル置換アンモニウムイオンを表し、ｍは１〜３の整数、を表す。
［４］前記式（２）で表される含フッ素化合物が、前記式（１）で表される含フッ素化合物とＲ２ＯＨ（ここで、Ｒ２は直鎖状または分岐状の１価有機基を表す。）で表されるアルコールとのエステル化反応により得られる含フッ素化合物である上記［１］〜［３］のいずれかに記載の含フッ素化合物の精製方法。
［５］前記含フッ素ポリマーが、テトラフルオロエチレンの、単独重合体または共重合体である上記［１］〜［４］のいずれかに記載の含フッ素化合物の精製方法。
［６］前記加熱温度が、１３０℃以下である上記［１］〜［５］のいずれかに記載の含フッ素化合物の精製方法。
［７］前記式（１）で表される含フッ素化合物が、下記式（４）で表される含フッ素化合物である上記［１］〜［６］のいずれかに記載の含フッ素化合物の精製方法。
ＲＦ２（Ｏ（ＣＦ２）ｐ）ｎＯＣＦ２ＣＯＯＨ      （４）
ここで、ＲＦ２は直鎖状または分岐状の炭素数１〜６のペルフルオロアルキル基を表し、ｐは１〜５の整数であり、ｎは０〜５の整数、である。
［８］上記［１］〜［７］のいずれかに記載の含フッ素化合物の精製方法で精製された前記式（１）で表される含フッ素化合物及び／または前記式（２）で表される含フッ素化合物と、Ｙ＋で表されるイオンを生じる化合物とを反応させて得た下記式（５）で表される含フッ素化合物を、乳化剤として用いることを特徴とする含フッ素モノマーの乳化重合方法。
ＲＦＯＲ１ＣＯＯ−Ｙ＋            （５）
ここで、ＲＦは直鎖状または分岐状で、主鎖にエーテル性酸素原子を含んでいてもよい１価含フッ素有機基を表し、Ｒ１は直鎖状または分岐状の２価有機基を表し、Ｙ＋は、Ｌｉ＋、Ｎａ＋、Ｋ＋、またはＮＨ４＋を表す。
【発明の効果】
【００１０】
本発明の含フッ素化合物の精製方法によれば、含フッ素ポリマーの水性乳化液から該含フッ素ポリマーを凝集し分離した後の廃液、または、分離された該含フッ素ポリマーの乾燥工程および／または熱処理工程の排ガスを洗浄した水性液体、または、前記廃液または含フッ素ポリマーの水性乳化液から得られた水性分散液と接触させた陰イオン交換樹脂をアルカリ水溶液で洗浄して得た液体、のいずれかから得られる液体から、前記式（１）又は式（２）で示される含フッ素化合物を精製することができる。その際に、該液体を、加熱温度を１５０℃以下に保持して蒸留することにより、含フッ素ポリマーの製造工程から混入した夾雑物や不純物による含フッ素カルボン酸の分解を抑制しつつ、含フッ素化合物を効率よく生成することができる。その結果、有機不純物の含有量が少なく、高純度のエーテル性酸素原子を有する含フッ素カルボン酸及びその誘導体を、高い蒸留収率で得ることができる。また、該エーテル性酸素原子を有する含フッ素カルボン酸及びその誘導体を塩化して得た含フッ素化合物を、乳化剤として含フッ素モノマーを乳化重合すると、重合安定性に優れ、高品質の含フッ素ポリマーを得ることができる。
【発明を実施するための形態】
【００１１】
本明細書において、「式（ｎ）で表される含フッ素化合物（ｎは任意の符号。）」を単に「含フッ素化合物（ｎ）」と記載する場合がある。また、「有機基」とは、炭素原子と、炭素原子以外の少なくとも１種の原子とを含有する基を意味する。「含フッ素有機基」とは、フッ素原子で置換され得る部位の一部または全部がフッ素原子で置換された有機基をいう。「フッ素原子で置換され得る部位」とは、炭素原子に結合した水素原子である。
「ポリフルオロ」とは、前記炭素原子に結合した水素原子の２個以上がフッ素原子で置換されていることを、また、「ペルフルオロ」とは、前記炭素原子に結合した全ての水素原子がフッ素原子で置換されていることを、意味する。
【００１２】
「エーテル性酸素原子」とは、エーテル結合（Ｃ−Ｏ−Ｃ）を形成する酸素原子を意味し、「エーテル性酸素原子含有飽和炭化水素基」とは、炭素数２以上の飽和炭化水素基において、その炭素−炭素原子間にエーテル性酸素原子が挿入された基を意味する。
【００１３】
「部分ハロゲン化飽和炭化水素基」とは、飽和炭化水素基中の水素原子の一部が、フッ素原子以外のハロゲン原子で置換された基を意味する。
【００１４】
「エーテル性酸素原子含有部分ハロゲン化飽和炭化水素基」とは、エーテル性酸素原子含有飽和炭化水素基中の水素原子の一部が、フッ素原子以外のハロゲン原子で置換された基を意味する。
【００１５】
本発明において、式（１）で表される含フッ素化合物は、エーテル性酸素原子を有する含フッ素カルボン酸である。また、式（２）で表される含フッ素化合物は、エーテル性酸素原子を有する含フッ素カルボン酸エステルである。
ＲＦＯＲ１ＣＯＯＨ              （１）
ＲＦＯＲ１ＣＯＯＲ２            （２）
ここで、ＲＦは直鎖状または分岐状で、主鎖にエーテル性酸素原子を含んでいてもよい１価の含フッ素有機基であり、Ｒ１は直鎖状または分岐状の２価有機基であり、Ｒ２は直鎖状または分岐状の１価有機基である。
【００１６】
１価の含フッ素有機基としては、含フッ素飽和有機基が好ましく、ポリフルオロ飽和有機基がより好ましく、ペルフルオロ飽和有機基が最も好ましい。
【００１７】
１価の含フッ素飽和有機基としては、含フッ素飽和炭化水素基、エーテル性酸素原子含有含フッ素飽和炭化水素基、部分ハロゲン化含フッ素飽和炭化水素基、またはエーテル性酸素原子含有部分ハロゲン化含フッ素飽和炭化水素基が挙げられる。
【００１８】
１価の含フッ素飽和炭化水素基としては、含フッ素アルキル基、含フッ素シクロアルキル基、または環構造を有する含フッ素飽和炭化水素基（たとえば、置換基としてアルキル基を有するシクロアルキル基、置換基としてシクロアルキル基を有するアルキル基、またはこれらの基を部分構造とする基）等が挙げられ、含フッ素アルキル基が好ましい。
【００１９】
１価のエーテル性酸素原子含有含フッ素飽和炭化水素基としては、炭素数２以上の含フッ素アルキル基の炭素−炭素結合間にエーテル性酸素原子が挿入された基、シクロアルキル基の炭素−炭素結合間にエーテル性酸素原子が挿入された基等が挙げられる。
【００２０】
ＲＦの具体例としては、ＣＨ２Ｆ−、ＣＨＦ２−、ＣＨ２ＦＣＨ２−、ＣＨ３ＣＨＦ−、ＣＨ２ＦＣＨＦ−、ＣＨＦ２ＣＨ２−、ＣＨ３ＣＦ２−、ＣＦ３ＣＨ２−、ＣＨＦ２ＣＨＦ−、ＣＨ２ＦＣＦ２−、ＣＦ３ＣＨＦ−、ＣＨＦ２ＣＦ２−等のポリフルオロアルキル基；ＣＦ３−、ＣＦ３ＣＦ２−、ＣＦ３ＣＦ２ＣＦ２−、ＣＦ３ＣＦ２ＣＦ２ＣＦ２−、（ＣＦ３）２ＣＦ−、（ＣＦ３）２ＣＦＣＦ２−、ＣＦ３ＣＦ２ＣＦ（ＣＦ３）−、（ＣＦ３）３Ｃ−等のペルフルオロアルキル基；ＣＦ３ＯＣＦ２−、ＣＦ３ＯＣＦ２ＯＣＦ２−、ＣＦ３ＯＣＦ２ＯＣＦ２ＯＣＦ２−、ＣＦ３ＯＣＦ２ＯＣＦ２ＯＣＦ２ＯＣＦ２−、ＣＦ３ＯＣＦ２ＯＣＦ２ＯＣＦ２ＯＣＦ２ＯＣＦ２−、ＣＦ３ＣＦ２ＯＣＦ２−、ＣＦ３ＣＦ２ＯＣＦ２ＯＣＦ２−、ＣＦ３ＣＦ２ＯＣＦ２ＯＣＦ２ＯＣＦ２−、ＣＦ３ＣＦ２ＯＣＦ２ＯＣＦ２ＯＣＦ２ＯＣＦ２−、ＣＦ３ＣＦ２ＯＣＦ２ＯＣＦ２ＯＣＦ２ＯＣＦ２ＯＣＦ２−、ＣＦ３ＣＦ２ＣＦ２ＯＣＦ２−、ＣＦ３ＣＦ２ＣＦ２ＯＣＦ２ＯＣＦ２−、ＣＦ３ＣＦ２ＣＦ２ＯＣＦ２ＯＣＦ２ＯＣＦ２−、ＣＦ３ＣＦ２ＣＦ２ＯＣＦ２ＯＣＦ２ＯＣＦ２ＯＣＦ２−、ＣＦ３ＣＦ２ＣＦ２ＯＣＦ２ＯＣＦ２ＯＣＦ２ＯＣＦ２ＯＣＦ２−、ＣＦ３ＣＦ２ＣＦ２ＣＦ２ＯＣＦ２−、ＣＦ３ＣＦ２ＣＦ２Ｆ２ＯＣＦ２ＯＣＦ２−、ＣＦ３ＣＦ２ＣＦ２ＣＦ２ＯＣＦ２ＯＣＦ２ＯＣＦ２−、ＣＦ３ＣＦ２ＣＦ２ＣＦ２ＯＣＦ２ＯＣＦ２ＯＣＦ２ＯＣＦ２−、ＣＦ３ＣＦ２ＣＦ２ＣＦ２ＯＣＦ２ＯＣＦ２ＯＣＦ２ＯＣＦ２ＯＣＦ２−、ＣＦ３ＯＣＦ２ＣＦ２−、ＣＦ３ＯＣＦ２ＣＦ２ＯＣＦ２ＣＦ２−、ＣＦ３ＯＣＦ２ＣＦ２ＯＣＦ２ＣＦ２ＯＣＦ２ＣＦ２−、ＣＦ３ＯＣＦ２ＣＦ２ＯＣＦ２ＣＦ２ＯＣＦ２ＣＦ２ＯＣＦ２ＣＦ２−、ＣＦ３ＯＣＦ２ＣＦ２ＯＣＦ２ＣＦ２ＯＣＦ２ＣＦ２ＯＣＦ２ＣＦ２ＯＣＦ２ＣＦ２−、ＣＦ３ＣＦ２ＯＣＦ２ＣＦ２−、ＣＦ３ＣＦ２ＯＣＦ２ＣＦ２ＯＣＦ２ＣＦ２−、ＣＦ３ＣＦ２ＯＣＦ２ＣＦ２ＯＣＦ２ＣＦ２ＯＣＦ２ＣＦ２−、ＣＦ３ＣＦ２ＯＣＦ２ＣＦ２ＯＣＦ２ＣＦ２ＯＣＦ２ＣＦ２ＯＣＦ２ＣＦ２−、ＣＦ３ＣＦ２ＯＣＦ２ＣＦ２ＯＣＦ２ＣＦ２ＯＣＦ２ＣＦ２ＯＣＦ２ＣＦ２ＯＣＦ２ＣＦ２−、ＣＦ３ＣＦ２ＣＦ２ＯＣＦ２ＣＦ２−、ＣＦ３ＣＦ２ＣＦ２ＯＣＦ２ＣＦ２ＯＣＦ２ＣＦ２−、ＣＦ３ＣＦ２ＣＦ２ＯＣＦ２ＣＦ２ＯＣＦ２ＣＦ２ＯＣＦ２ＣＦ２−、ＣＦ３ＣＦ２ＣＦ２ＯＣＦ２ＣＦ２ＯＣＦ２ＣＦ２ＯＣＦ２ＣＦ２ＯＣＦ２ＣＦ２−、ＣＦ３ＣＦ２ＣＦ２ＯＣＦ２ＣＦ２ＯＣＦ２ＣＦ２ＯＣＦ２ＣＦ２ＯＣＦ２ＣＦ２ＯＣＦ２ＣＦ２−、ＣＦ３ＣＦ２ＣＦ２ＯＣＦ２ＣＦ２ＣＦ２−、ＣＦ３ＯＣＦ２ＣＦ２ＣＦ２−、ＣＦ３Ｏ［ＣＦ（ＣＦ３）ＣＦ２Ｏ］ｂＣＦ（ＣＦ３）ＣＦ２−（ｂは０以上の整数であり、０〜５の整数が好ましい。）、ＣＦ３ＣＦ２Ｏ［ＣＦ（ＣＦ３）ＣＦ２Ｏ］ｂＣＦ（ＣＦ３）ＣＦ２−（ｂは０以上の整数であり、０〜５の整数が好ましい。）、ＣＦ３ＣＦ２ＣＦ２Ｏ［ＣＦ（ＣＦ３）ＣＦ２Ｏ］ｂＣＦ（ＣＦ３）ＣＦ２−（ｂは０以上の整数であり、０〜５の整数が好ましい。）等のエーテル性酸素原子含有ペルフルオロアルキル基が挙げられる。
【００２１】
ＲＦとしては、表面張力低下能に優れることから、直鎖状のペルフルオロアルキル基であることが好ましい。ＲＦとしては、ＲＦ２（Ｏ（ＣＦ２）ｐ）ｎで表される１価含フッ素有機基であることがより好ましい。ここで、ＲＦ２は直鎖状または分岐状の炭素数１〜６のペルフルオロアルキル基であり、ｐは１〜５の整数であり、ｎは０〜５の整数、である。
【００２２】
Ｒ１としては、２価の有機基であり、２価の含フッ素有機基が好ましく、表面張力低下能に優れることから、直鎖状のペルフルオロアルキレン基がより好ましく、ＣＦ２が最も好ましい。Ｒ１の具体例としては、−ＣＨ２−、−ＣＨ２ＣＨ２−、−ＣＨ２ＣＨ２ＣＨ２−等のアルキレン基；−ＣＨＦ−、−ＣＨ２ＣＨＦ−、−ＣＨＦＣＨ２−、−ＣＨＦＣＨＦ−、−ＣＨＦＣＦ２−、−ＣＦ２ＣＨＦ−等のポリフルオロアルキレン基；−ＣＦ２ＣＦ２−、−ＣＦ（ＣＦ３）−、−ＣＦ（ＣＦ３）ＣＦ２−、−ＣＦ２ＣＦ（ＣＦ３）−、−ＣＦ（ＣＦ３）ＣＦ２ＣＦ２−、−ＣＦ２ＣＦ（ＣＦ３）ＣＦ２−、−ＣＦ２ＣＦ２ＣＦ（ＣＦ３）−、−（ＣＦ２）ｄ−（ｄは１以上の整数であり、１〜８の整数が好ましい。）等のペルフルオロアルキレン基が挙げられる。
【００２３】
本発明において、含フッ素化合物（１）は、総炭素数が、５〜１０であることが好ましく、５〜８であることがより好ましく、５〜６であることが最も好ましい。
【００２４】
化合物（１）の具体例としては、下記含フッ素カルボン酸が好ましい。
ＣＦ３ＣＦ２ＣＦ２ＯＣＨＦＣＦ２ＣＯＯＨ、ＣＦ３ＣＦ２ＯＣＦ２ＣＦ２ＣＯＯＨ、ＣＦ３ＣＦ２ＣＦ２ＯＣＦ２ＣＦ２ＣＯＯＨ、ＣＦ３ＣＦ２ＣＦ２ＣＦ２ＯＣＦ２ＣＦ２ＣＯＯＨ、（ＣＦ３）２ＣＦＯＣＦ２ＣＯＯＨ、（ＣＦ３）２ＣＦＣＦ２ＯＣＦ２ＣＯＯＨ、ＣＦ３ＣＦ２ＣＦ（ＣＦ３）ＯＣＦ２ＣＯＯＨ、（ＣＦ３）３ＣＯＣＦ２ＣＯＯＨ、ＣＦ３ＯＣＦ２ＯＣＦ２ＣＯＯＨ、ＣＦ３ＯＣＦ２ＯＣＦ２ＯＣＦ２ＣＯＯＨ、ＣＦ３ＯＣＦ２ＯＣＦ２ＯＣＦ２ＯＣＦ２ＣＯＯＨ、ＣＦ３ＯＣＦ２ＯＣＦ２ＯＣＦ２ＯＣＦ２ＯＣＦ２ＣＯＯＨ、ＣＦ３ＯＣＦ２ＯＣＦ２ＯＣＦ２ＯＣＦ２ＯＣＦ２ＯＣＦ２ＣＯＯＨ、ＣＦ３ＣＦ２ＯＣＦ２ＯＣＦ２ＣＯＯＨ、ＣＦ３ＣＦ２ＯＣＦ２ＯＣＦ２ＯＣＦ２ＣＯＯＨ、ＣＦ３ＣＦ２ＯＣＦ２ＯＣＦ２ＯＣＦ２ＯＣＦ２ＣＯＯＨ、ＣＦ３ＣＦ２ＯＣＦ２ＯＣＦ２ＯＣＦ２ＯＣＦ２ＯＣＦ２ＣＯＯＨ、ＣＦ３ＣＦ２ＣＦ２ＯＣＦ２ＯＣＦ２ＣＯＯＨ、ＣＦ３ＣＦ２ＣＦ２ＯＣＦ２ＯＣＦ２ＯＣＦ２ＣＯＯＨ、ＣＦ３ＣＦ２ＣＦ２ＯＣＦ２ＯＣＦ２ＯＣＦ２ＯＣＦ２ＣＯＯＨ、ＣＦ３ＣＦ２ＣＦ２ＣＦ２ＯＣＦ２ＯＣＦ２ＣＯＯＨ、ＣＦ３ＣＦ２ＣＦ２ＣＦ２ＯＣＦ２ＣＯＯＨ、ＣＦ３ＣＦ２ＣＦ２ＣＦ２ＯＣＦ（ＣＦ３）ＣＯＯＨ、ＣＦ３ＣＦ２ＣＦ２ＣＦ２ＯＣＦ２ＣＦ２ＣＯＯＨ、ＣＦ３ＣＦ２ＣＦ２ＣＦ２ＯＣＦ２ＯＣＦ２ＯＣＦ２ＣＯＯＨ、ＣＦ３ＯＣＦ２ＣＦ２ＯＣＦ２ＣＦ２ＯＣＦ２ＣＯＯＨ、ＣＦ３ＣＦ２ＯＣＦ２ＣＦ２ＯＣＦ２ＣＯＯＨ、ＣＦ３ＣＦ２ＯＣＦ（ＣＦ３）ＣＯＯＨ、ＣＦ３ＣＦ２ＯＣＦ２ＣＦ２ＯＣＦ２ＣＦ２ＯＣＦ２ＣＯＯＨ、ＣＦ３ＣＦ２ＣＦ２ＣＦ２ＯＣＦ２ＣＦ２ＯＣＦ２ＣＯＯＨ、ＣＦ３ＯＣＦ２ＣＦ２ＯＣＦ２ＣＯＯＨ、ＣＦ３ＣＦ２ＣＦ２ＯＣＦ２ＣＦ２ＯＣＦ２ＣＯＯＨ、ＣＦ３ＣＦ２ＣＦ２ＯＣＦ２ＣＦ２ＣＦ２ＯＣＦ２ＣＯＯＨ、ＣＦ３ＯＣＦ２ＣＦ２ＣＦ２ＯＣＦ（ＣＦ３）ＣＯＯＨ、ＣＦ３ＯＣＦ２ＣＦ２ＣＦ２ＯＣＦ２ＣＦ２ＣＯＯＨ、ＣＦ３ＯＣＦ２ＣＦ２ＣＦ２ＯＣＦ２ＣＯＯＨ、ＣＦ３ＯＣＦ２ＣＦ２ＣＦ２ＯＣＨＦＣＯＯＨ、ＣＦ３ＯＣＦ２ＣＦ２ＣＦ２ＯＣＨＦＣＦ２ＣＯＯＨ、ＣＦ３ＯＣＦ（ＣＦ３）ＣＦ２ＯＣＦ（ＣＦ３）ＣＯＯＨ、ＣＦ３ＯＣＦ（ＣＦ３）ＣＦ２ＯＣＦ２ＣＦ２ＣＯＯＨ、ＣＦ３ＯＣＦ（ＣＦ３）ＣＦ２ＯＣＨＦＣＦ２ＣＯＯＨ、ＣＦ３ＣＦ２ＯＣＦ（ＣＦ３）ＣＦ２ＯＣＦ（ＣＦ３）ＣＯＯＨ、ＣＦ３ＣＦ２ＣＦ２ＯＣＦ（ＣＦ３）ＣＦ２ＯＣＦ（ＣＦ３）ＣＯＯＨ。
【００２５】
含フッ素化合物（１）が、下記式（４）で示される含フッ素化合物であることがより好ましい。
ＲＦ２（Ｏ（ＣＦ２）ｐ）ｎＯＣＦ２ＣＯＯＨ      （４）
ここで、ＲＦ２は直鎖状または分岐状の炭素数１〜６のペルフルオロアルキル基であり、ｐは１〜５の整数であり、ｎは０〜５の整数、である。
【００２６】
含フッ素化合物（４）の具体例としては、ＣＦ３ＣＦ２ＯＣＦ２ＣＦ２ＯＣＦ２ＣＯＯＨ、ＣＦ３ＣＦ２ＣＦ２ＯＣＦ２ＣＦ２ＯＣＦ２ＣＯＯＨ、ＣＦ３ＯＣＦ２ＣＦ２ＯＣＦ２ＣＯＯＨ、ＣＦ３ＣＦ２ＣＦ２ＣＦ２ＯＣＦ２ＣＦ２ＣＯＯＨ、ＣＦ３ＣＦ２ＣＦ２ＣＦ２ＯＣＦ（ＣＦ３）ＣＯＯＨ、ＣＦ３ＯＣＦ２ＣＦ２ＣＦ２ＯＣＦ（ＣＦ３）ＣＯＯＨ、ＣＦ３ＯＣＦ２ＣＦ２ＣＦ２ＯＣＦ２ＣＯＯＨ、ＣＦ３ＣＦ２ＣＦ２ＣＦ２ＯＣＦ２ＣＯＯＨ、ＣＦ３ＣＦ２ＣＦ２ＯＣＦ２ＣＦ２ＣＯＯＨ、ＣＦ３ＣＦ２ＯＣＦ２ＣＦ２ＣＯＯＨ、ＣＦ３ＯＣＦ２ＣＦ２ＣＯＯＨ、ＣＦ３ＯＣＦ３ＯＣＦ３ＯＣＦ２ＣＯＯＨ、ＣＦ３ＯＣＦ３ＯＣＦ３ＯＣＦ３ＯＣＦ２ＣＯＯＨなどが挙げられるが、ＣＦ３ＣＦ２ＯＣＦ２ＣＦ２ＯＣＦ２ＣＯＯＨが最も好ましい。
【００２７】
本発明の含フッ素化合物の精製方法において、前記含フッ素化合物（１）が、下記含フッ素化合物（３）に酸を加えて、得られる含フッ素化合物であることが好ましい。
[ＲＦＯＲ１ＣＯＯ−]ｍＸｍ＋        （３）
ここで、ＲＦは直鎖状または分岐状で、主鎖にエーテル性酸素原子を含んでいてもよい１価含フッ素有機基を表し、Ｒ１は直鎖状または分岐状の２価有機基を表し、Ｘはｍ価の金属イオン、アンモニウムイオン、またはアルキル置換アンモニウムイオンを表し、ｍは１〜３の整数、を表す。
【００２８】
ＲＦ及びＲ１は、含フッ素化合物（１）で示したものと同じである。また、Ｘｍ＋の具体例としては、たとえば、Ｌｉ＋、Ｎａ＋、Ｋ＋、Ｃａ２＋、Ｍｇ２＋、Ａｌ３＋、ＮＨ４＋、ＮＨ３（ＣＨ３）＋、ＮＨ２（ＣＨ３）２＋、ＮＨ（ＣＨ３）３＋、Ｎ（ＣＨ３）４＋等が挙げられる。
【００２９】
含フッ素化合物（３）の具体例としては、上記含フッ素化合物（１）のＮＨ４塩、Ｎａ塩、Ｋ塩、Ａｌ塩などを好ましく例示できる。
【００３０】
本発明の含フッ素化合物の精製方法において、含フッ素化合物（２）は、含フッ素化合物（１）とＲ２ＯＨ（ここで、Ｒ２は直鎖状または分岐状の１価有機基を表す。）で表されるアルコールとのエステル化反応により得られる含フッ素化合物であることが好ましい。
【００３１】
Ｒ２としては、鎖長の短い有機基が好ましい。Ｒ２の具体例としては、−ＣＨ３、−ＣＨ２ＣＨ３、−ＣＨ（ＣＨ３）２等の炭素原子数１〜３のアルキル基が挙げられる。Ｒ２が炭素原子数１〜３のアルキル基であると、含フッ素化合物（２）の沸点が低いので、蒸留精製が容易である。
【００３２】
含フッ素化合物（２）の総炭素数は、６〜１１が好ましく、６〜９がより好ましく、６〜７が最も好ましい。含フッ素化合物（２）の具体例としては、上記含フッ素化合物（１）のメチルエステルおよびエチルエステルなどを好ましく例示できる。
【００３３】
本発明の含フッ素化合物の精製方法において、含フッ素化合物（１）及び含フッ素化合物（２）からなる群から選ばれる１種以上を含む液体としては、含フッ素ポリマーの水性乳化液から該含フッ素ポリマーを凝集し、分離した後の廃液、または、分離した該含フッ素ポリマーの乾燥工程および／または熱処理工程の排ガスを洗浄した水性液体、または、前記廃液または含フッ素ポリマーの水性乳化液から得られた水性分散液と接触させた陰イオン交換樹脂をアルカリ水溶液で洗浄して得た液体、のいずれかから得られる液体が用いられる。
陰イオン交換樹脂を洗浄するアルカリ水溶液としては、水酸化ナトリウム、水酸化カリウム、水酸化ルビジウム、水酸化セシウム、水酸化リチウムなどが好ましく、なかでも、水酸化ナトリウム、水酸化カリウムが好ましい。
【００３４】
上記含フッ素ポリマーとしては、テトラフルオロエチレンを単独で重合させた、ＰＴＦＥ、テトラフルオロエチレンと共重合可能なモノマー（ただし、テトラフルオロエチレンを除く）との共重合体が挙げられる。該共重合可能なモノマーとしては、フッ化ビニリデン、ヘキサフルオロプロピレン、クロロトリフルオロエチレン、ＣＦ２＝ＣＦＯＲｆ（式中、Ｒｆは、エーテル性の酸素原子を含んでもよい炭素数１〜１６のペルフルオロアルキル基）で表されるペルフルオロ（アルキルビニルエーテル）などの含フッ素モノマー、エチレン、プロピレン、イソブテン等の炭化水素オレフィン、アルキルビニルエーテル等のエーテル性の酸素原子を含んでもよい炭化水素モノマーが挙げられる。テトラフルオロエチレンと共重合可能なモノマーとの共重合体としては、テトラフルオロエチレン／ヘキサフルオロプロピレン共重合体（ＦＥＰ）、テトラフルオロエチレン／ペルフルオロ（アルキルビニルエーテル）共重合体（ＰＦＡ）、エチレン／テトラフルオロエチレン共重合体（ＥＴＦＥ）などのフッ素樹脂が挙げられる。また、含フッ素モノマーを重合することにより得られる、ポリフッ化ビニリデン（ＰＶＤＦ）、ポリクロロトリフルオロエチレン（ＰＣＴＦＥ）などのフッ素樹脂、さらに、エチレン／クロロトリフルオロエチレン（ＥＣＴＦＥ）などのフッ素樹脂が挙げられる。また、フッ化ビニリデン／ヘキサフルオロプロピレン共重合体、テトラフルオロエチレン／プロピレン共重合体等のフッ素ゴムも挙げられる。
【００３５】
該含フッ素ポリマーは、テトラフルオロエチレンの単独重合体または共重合体であることが好ましい。
【００３６】
常法によれば、上記含フッ素ポリマーの水性乳化液は、水性媒体、重合開始剤、乳化剤としての含フッ素化合物（３）の存在下に含フッ素モノマーを重合させることにより、含フッ素ポリマーが微粒子として分散した水性乳化液として製造される。この水性乳化液から、該含フッ素ポリマーを凝集し分離した後の廃液には、含フッ素化合物（３）が通常１０ｐｐｍ〜１００００ｐｐｍ程度の含有量で残留する。また、凝集し分離した含フッ素ポリマーを、オーブン等の装置を用いて乾燥および／または熱処理する際、該熱処理装置から微量の含フッ素化合物（３）の飛沫を含む排ガスが排出される。この排ガスを洗浄した洗浄液にも、含フッ素化合物（３）が含まれている。一方、前述の水性乳化液または該水性乳化液から、該含フッ素ポリマーを凝集し分離した後の廃液を、特開２００７−２８３２２４号やＷＯ２００７／０４３２７８号に記載の方法等により、陰イオン交換樹脂に接触させて、含フッ素化合物（３）を陰イオン交換樹脂に吸着させ、その後にアルカリ性水溶液を用いて、含フッ素化合物（３）を脱着させることでも、含フッ素ポリマーを分離した廃液が得られる。該廃液には、含フッ素化合物（３）が通常１質量ｐｐｍ〜２０質量％含まれる。
さらに、含フッ素ポリマーがＰＴＦＥの場合、上記含フッ素ポリマーの水性乳化液に、非イオン界面活性剤を添加して得た含フッ素ポリマー低濃度分散液を、陰イオン交換樹脂と接触させて、含有される含フッ素化合物（３）を吸着させ、含フッ素化合物（３）の含有量の著しく少ない、含フッ素ポリマー低濃度分散液を得る。ついで、該含フッ素ポリマー低濃度分散液を濃縮することにより、含フッ素ポリマーを６０質量％程度含有する、含フッ素ポリマー分散液が、工業的に製造されている。この製造工程で得られる、含フッ素化合物（３）を吸着した陰イオン交換樹脂からも、上記のように、アルカリ性水溶液を用いて、含フッ素化合物（３）を脱着させて、含フッ素化合物（３）を含有する液体が得られる。
【００３７】
含フッ素化合物（３）を含有する該廃液や該洗浄液は、必要に応じて、ＷＯ２００４/０００７３４号公報に記載の方法等により、水を減圧留去することで、濃縮できる。その際、未凝集の含フッ素ポリマーの微粒子を予め凝集して、除去することが好ましい。これによれば、濃縮にともなって未凝集の含フッ素ポリマーの微粒子が精製目的物たる含フッ素化合物を取り込みながら凝集してしまうのを防ぐことができる。
また、含フッ素化合物（３）がＮＨ４塩などであり昇華性を有する場合や、Ａｌ塩などであり溶解性が低い場合には、塩の種類をＮａ塩などに変換してもよい。これによれば、水性溶媒への溶解性を高めることができ、水を減圧留去する際にも昇華による損失を防ぐことができる。そして、含フッ素化合物（３）を含む該廃液、該洗浄液または該濃縮液に酸を加えることにより、含フッ素化合物（３）を含フッ素化合物（１）に変換し、含フッ素化合物（１）を含む液体を得ることができる。酸としては、それ自身が有機不純物となり得ない無機酸が好ましく、ＨＣｌ、Ｈ２ＳＯ４、ＨＮＯ３などが好適に用いられる。含フッ素化合物（１）を含む液体の蒸留によって、含フッ素化合物（１）と容易に蒸留分離できる点から、低沸点のＨＣｌが特に好ましい。また、酸を加えた後の、含フッ素化合物（３）を含む該廃液、該洗浄液および濃縮液のｐＨは、含フッ素化合物（３）の含フッ素化合物（１）への変換率を高くできることから、ｐＨ２以下が好ましく、ｐＨ１以下がより好ましく、ｐＨ０以下が最も好ましい。ｐＨが０以下であると、含フッ素化合物（３）の含フッ素化合物（１）への変換率が通常、９０モル％以上となる。
【００３８】
含フッ素化合物（１）は、必要に応じて、含フッ素化合物（１）を含む液体から、有機溶媒で抽出することも好ましい。有機溶媒としては、非水溶性有機溶媒が好ましく、クロロホルム、ジクロロエチレン、塩化メチレン、ヘキサン、ベンゼン、トルエン、ＣＦＣ−１１３、ＨＣＦＣ−２２５ｃａ、ＨＣＦＣ−２２５ｃｂ、ＨＣＦＣ−１２３、ＨＣＦＣ−１４１ｂ、Ｃ６Ｆ１３Ｈ、Ｃ８Ｆ１８、ＣＦ３（ＣＦ２）４ＣＨ３、ＣＦ３（ＣＦ２）４ＣＨ２ＣＨ３、ＣＦ３（ＣＦ２）５ＣＨ２ＣＨ３、ＣＦ３ＣＦ２ＣＨ２ＣＦ２Ｈ、ＣＦ３（ＣＦ２）３ＯＣＨ３、ＣＦ３（ＣＦ２）３ＯＣＨ２ＣＨ３、ＣＦ３ＣＨ２ＯＣＦ２ＣＦ２Ｈ、ペルフルオロ（２−ブチルテトラヒドロフラン）、ペルフルオロ（２−プロピルテトラヒドロフラン）などが好適に用いられる。
【００３９】
上記有機溶媒としては、含フッ素化合物（１）の溶解性に優れる点から、含フッ素化炭化水素が好ましく、エーテル性酸素原子を有する含フッ素化炭化水素がより好ましい。具体例としては、ＣＦ３（ＣＦ２）３ＯＣＨ３、ＣＦ３（ＣＦ２）３ＯＣＨ２ＣＨ３、ＣＦ３ＣＨ２ＯＣＦ２ＣＦ２Ｈ等が挙げられる。
【００４０】
本発明の含フッ素化合物の精製方法において、含フッ素化合物（２）を含む液体は、含フッ素化合物（１）を含む液体とＲ２ＯＨとのエステル化反応により得ることが好ましい。含フッ素化合物（２）は、含フッ素化合物（１）のエステル化体であるので、腐食性が低く粘度も低いので、蒸留操作が容易となる。含フッ素化合物（１）を含む液体は、前述の、含フッ素化合物（３）を含む液体に酸を加えて、含フッ素化合物（１）に変換した液体を用いることができる。エステル化反応の温度は、反応性に優れることから、０℃以上が好ましく、３０℃以上がより好ましく、５０℃以上が最も好ましく、さらには、１００℃以下が好ましい。
【００４１】
含フッ素化合物（２）は、必要に応じて、含フッ素化合物（２）を含む液体から、有機溶媒で抽出することも好ましい。有機溶媒しては、非水溶性有機溶媒が好ましく、その具体例としては、含フッ素化合物（１）を含む液体から含フッ素化合物（１）を抽出するときに用いた上記有機溶媒と同様のものを用いることができる。特に、含フッ素化合物（２）の溶解性に優れる点から、含フッ素化炭化水素が好ましく、エーテル性酸素原子を有する含フッ素化炭化水素がより好ましい。具体例としては、ＣＦ３（ＣＦ２）３ＯＣＨ３、ＣＦ３（ＣＦ２）３ＯＣＨ２ＣＨ３、ＣＦ３ＣＨ２ＯＣＦ２ＣＦ２Ｈ等が挙げられる。
【００４２】
本発明の含フッ素化合物の精製方法においては、含フッ素化合物（１）及び含フッ素化合物（２）からなる群から選ばれる１種以上を含む液体を、加熱温度を１５０℃以下に保持して蒸留する。加熱温度は１３０℃以下が好ましく、１００℃以下がより好ましい。加熱温度は蒸留の効率を考慮し適宜決定すればよく、特に制限はないが、１０℃以上であることが好ましく、２０℃以上であることがより好ましく、３０℃以上であることが最も好ましい。
蒸留圧力は減圧、大気圧、加圧等のいずれも採用できる。また、含フッ素化合物（１）は、酸性で、腐食性を有することから、蒸留塔の材質は、ガラス、ステンレス、ハステロイ、フッ素樹脂ライニングなどが好適に用いられる。
【００４３】
ここで、加熱温度とは、蒸留塔の釜の内温を意味する。蒸留塔の加熱温度が１５０℃より高い場合、蒸留中に含フッ素化合物（１）及び／または含フッ素化合物（２）が分解し、エーテル結合の切断による短鎖化合物の生成や、脱炭酸反応によるカルボニル基を有さない不純物の生成などが起こり、含フッ素化合物（１）及び／または含フッ素化合物（２）を高純度に精製することが困難となる。また、その蒸留収率も低下する。なお、比較的純粋な含フッ素化合物（１）または含フッ素化合物（２）を蒸留により精製する際には、このような問題は顕在化しない（上記特許文献３を参照）。したがって、上記分解や不純物の混入は、含フッ素ポリマーの乳化重合の過程を経たことにより持ち込まれた金属イオンや有機酸などの夾雑物や不純物の作用による現象であると考えられる。
なお、前記液体は、上記のように、含フッ素ポリマーの水性乳化液から該含フッ素ポリマーを凝集し分離した後の廃液、分離された該含フッ素ポリマーの乾燥工程および／または熱処理工程の排ガスを洗浄した水性液体、または、前記廃液または含フッ素ポリマーの水性乳化液から得られた水性分散液と接触させた陰イオン交換樹脂をアルカリ水溶液で洗浄して得た液体、のいずれかから得られる液体であることが好ましい。
【００４４】
本発明の含フッ素モノマーの乳化重合方法において、上記含フッ素化合物の精製方法で精製された含フッ素化合物（１）及び／または含フッ素化合物（２）と、Ｙ＋で表されるイオンを生じる化合物とを反応させて得た下記含フッ素化合物（５）を、乳化剤として用いる。
ＲＦＯＲ１ＣＯＯ−Ｙ＋            （５）
ここで、ＲＦは直鎖状または分岐状で、主鎖にエーテル性酸素原子を含んでいてもよい１価含フッ素有機基を表し、Ｒ１は直鎖状または分岐状の２価有機基を表し、Ｙ＋は、Ｌｉ＋、Ｎａ＋、Ｋ＋、またはＮＨ４＋を表す。
ここで、Ｙ＋で表されるイオンを生じる化合物としては、ＬｉＯＨ、ＫＯＨ、ＮａＯＨ、ＮＨ４ＯＨ等が挙げられるが、ＫＯＨ、ＮａＯＨ、ＮＨ４ＯＨ等が好ましい。なかでも、ＮＨ４＋イオンを生じるＮＨ４ＯＨが好ましい。
【００４５】
含フッ素化合物（５）は、総炭素数が、５〜１０であることが好ましく、５〜８であることがより好ましく、５〜６であることが最も好ましい。化合物（５）の具体例として、Ｙ＋が、ＮＨ４＋である含フッ素化合物が好ましい。より好ましくは、下記の含フッ素化合物である。
ＣＦ３ＣＦ２ＯＣＦ２ＣＦ２ＣＯＯ−ＮＨ４＋
ＣＦ３ＣＦ２ＣＦ２ＣＦ２ＯＣＦ２ＣＦ２ＣＯＯ−ＮＨ４＋
ＣＦ３ＣＦ２ＣＦ（ＣＦ３）ＯＣＦ２ＣＯＯ−ＮＨ４＋
ＣＦ３ＯＣＦ２ＯＣＦ２ＣＯＯ−ＮＨ４＋
ＣＦ３ＯＣＦ２ＯＣＦ２ＯＣＦ２ＣＯＯ−ＮＨ４＋
ＣＦ３ＯＣＦ２ＯＣＦ２ＯＣＦ２ＯＣＦ２ＣＯＯ−ＮＨ４＋
ＣＦ３ＯＣＦ２ＯＣＦ２ＯＣＦ２ＯＣＦ２ＯＣＦ２ＣＯＯ−ＮＨ４＋
ＣＦ３ＯＣＦ２ＯＣＦ２ＯＣＦ２ＯＣＦ２ＯＣＦ２ＯＣＦ２ＣＯＯ−ＮＨ４＋
ＣＦ３ＣＦ２ＯＣＦ２ＯＣＦ２ＣＯＯ−ＮＨ４＋
ＣＦ３ＣＦ２ＯＣＦ２ＯＣＦ２ＯＣＦ２ＣＯＯ−ＮＨ４＋
ＣＦ３ＣＦ２ＯＣＦ２ＯＣＦ２ＯＣＦ２ＯＣＦ２ＣＯＯ−ＮＨ４＋
ＣＦ３ＣＦ２ＯＣＦ２ＯＣＦ２ＯＣＦ２ＯＣＦ２ＯＣＦ２ＣＯＯ−ＮＨ４＋
ＣＦ３ＣＦ２ＣＦ２ＯＣＦ２ＯＣＦ２ＣＯＯ−ＮＨ４＋
ＣＦ３ＣＦ２ＣＦ２ＯＣＦ２ＯＣＦ２ＯＣＦ２ＣＯＯ−ＮＨ４＋
ＣＦ３ＣＦ２ＣＦ２ＯＣＦ２ＯＣＦ２ＯＣＦ２ＯＣＦ２ＣＯＯ−ＮＨ４＋
ＣＦ３ＣＦ２ＣＦ２ＣＦ２ＯＣＦ２ＯＣＦ２ＣＯＯ−ＮＨ４＋
ＣＦ３ＣＦ２ＣＦ２ＣＦ２ＯＣＦ２ＣＯＯ−ＮＨ４＋
ＣＦ３ＣＦ２ＣＦ２ＣＦ２ＯＣＦ（ＣＦ３）ＣＯＯ−ＮＨ４＋
ＣＦ３ＣＦ２ＣＦ２ＣＦ２ＯＣＦ２ＣＦ２ＣＯＯ−ＮＨ４＋
ＣＦ３ＣＦ２ＣＦ２ＣＦ２ＯＣＦ２ＯＣＦ２ＯＣＦ２ＣＯＯ−ＮＨ４＋
ＣＦ３ＯＣＦ２ＣＦ２ＯＣＦ２ＣＦ２ＯＣＦ２ＣＯＯ−ＮＨ４＋
ＣＦ３ＣＦ２ＯＣＦ２ＣＦ２ＯＣＦ２ＣＯＯ−ＮＨ４＋
ＣＦ３ＣＦ２ＯＣＦ（ＣＦ３）ＣＯＯ−ＮＨ４＋
ＣＦ３ＣＦ２ＯＣＦ２ＣＦ２ＯＣＦ２ＣＦ２ＯＣＦ２ＣＯＯ−ＮＨ４＋
ＣＦ３ＣＦ２ＣＦ２ＣＦ２ＯＣＦ２ＣＦ２ＯＣＦ２ＣＯＯ−ＮＨ４＋
ＣＦ３ＯＣＦ２ＣＦ２ＯＣＦ２ＣＯＯ−ＮＨ４＋
ＣＦ３ＣＦ２ＣＦ２ＯＣＦ２ＣＦ２ＯＣＦ２ＣＯＯ−ＮＨ４＋
ＣＦ３ＣＦ２ＣＦ２ＯＣＦ２ＣＦ２ＣＦ２ＯＣＦ２ＣＯＯ−ＮＨ４＋
ＣＦ３ＯＣＦ２ＣＦ２ＣＦ２ＯＣＦ（ＣＦ３）ＣＯＯ−ＮＨ４＋
ＣＦ３ＯＣＦ２ＣＦ２ＣＦ２ＯＣＦ２ＣＦ２ＣＯＯ−ＮＨ４＋
ＣＦ３ＯＣＦ２ＣＦ２ＣＦ２ＯＣＦ２ＣＯＯ−ＮＨ４＋
ＣＦ３ＯＣＦ（ＣＦ３）ＣＦ２ＯＣＦ（ＣＦ３）ＣＯＯ−ＮＨ４＋
ＣＦ３ＯＣＦ（ＣＦ３）ＣＦ２ＯＣＦ２ＣＦ２ＣＯＯ−ＮＨ４＋
ＣＦ３ＯＣＦ（ＣＦ３）ＣＦ２ＯＣＨＦＣＦ２ＣＯＯ−ＮＨ４＋
ＣＦ３ＣＦ２ＯＣＦ（ＣＦ３）ＣＦ２ＯＣＦ（ＣＦ３）ＣＯＯ−ＮＨ４＋
ＣＦ３ＣＦ２ＣＦ２ＯＣＦ（ＣＦ３）ＣＦ２ＯＣＦ（ＣＦ３）ＣＯＯ−ＮＨ４＋
【００４６】
精製された含フッ素化合物（１）及び／または含フッ素化合物（２）に、有機不純物が含まれ、純度が低い場合、精製された含フッ素化合物（１）及び／または含フッ素化合物（２）と、Ｙ＋で表されるイオンを生じる化合物（ここで、Ｙ＋は、Ｌｉ＋、Ｎａ＋、Ｋ＋、またはＮＨ４＋を表す。）とを反応させて得られる、含フッ素化合物（５）の純度も低い。
【００４７】
低純度の含フッ素化合物（５）を、乳化剤として用いた場合、表面張力低下能が充分でなく、ロットによって表面張力低下能がばらつく。また、そのような含フッ素化合物（５）を含フッ素モノマーの水性乳化重合に使用した場合には、重合安定性が低下したり、得られる含フッ素ポリマーの着色、品質低下などの問題が生じる。そのため、本発明の含フッ素モノマーの乳化重合方法においては、含フッ素化合物（５）の純度は、９７％以上が好ましく、９８％以上がより好ましく、９９％以上が最も好ましい。そのために、含フッ素化合物（１）及び／または含フッ素化合物（２）の純度は、９７％以上が好ましく、９８％以上がより好ましく、９９％以上が最も好ましい。
【００４８】
本発明の含フッ素化合物の精製方法を用いれば、高純度の、含フッ素化合物（１）及び含フッ素化合物（２）を得ることができる。また、本発明の含フッ素モノマーの乳化重合方法によれば、その含フッ素化合物の精製方法により得られた含フッ素化合物（１）及び／または含フッ素化合物（２）を用いて、高純度の化合物（５）を得、これを含フッ素モノマーの重合乳化剤として用いる方法であるので、重合安定性が向上して、高品質の含フッ素ポリマーを得ることができる。このような高品質の含フッ素ポリマーは、例えば、極めて高い清浄度が要求される半導体の製造プロセス用部材などとして好適である。
【実施例】
【００４９】
以下、本発明について実施例によりさらに具体的に説明するが、本発明はこれらの実施例によって何ら限定されるものではない。【００５０】
[実施例１]（ＣＦ３ＣＦ２ＯＣＦ２ＣＦ２ＯＣＦ２ＣＯＯＨの精製例）【００５１】
（工程１−１）：ＣＦ３ＣＦ２ＯＣＦ２ＣＦ２ＯＣＦ２ＣＯＯ−（ＮＨ４）＋からの未凝集ＰＴＦＥ粒子の除去工程
特開２００６−３２１７９７号公報に記載の方法に従い、ＣＦ３ＣＦ２ＯＣＦ２ＣＦ２ＯＣＦ２ＣＯＯ−（ＮＨ４）＋を、乳化剤として用いてテトラフルオロエチレンの乳化重合を実施した。得られたＰＴＦＥの水性乳化液からＰＴＦＥを凝集し分離後、廃液を分析した。該廃液は、未凝集ＰＴＦＥ粒子（以下、ＳＳという。）の２１００ｐｐｍ、およびＣＦ３ＣＦ２ＯＣＦ２ＣＦ２ＯＣＦ２ＣＯＯ−（ＮＨ４）＋の１０５５ｐｐｍを含有していた。該廃液（１７７６ｋｇ）に、塩化アルミニウム六水和物の２０４ｇを水に溶解させ８質量％水溶液に調製したものを添加し、１０分間撹拌して、ＳＳを凝集させた。次いで、廃液に３０質量％の水酸化ナトリウム水溶液を添加して、該廃液のｐＨを８．５５に調整し、３０分間の撹拌を行い、含まれるＣＦ３ＣＦ２ＯＣＦ２ＣＦ２ＯＣＦ２ＣＯＯ−（ＮＨ４）＋をＣＦ３ＣＦ２ＯＣＦ２ＣＦ２ＯＣＦ２ＣＯＯ−Ｎａ＋に変換した。さらに、該廃液を、４２０メッシュのフィルターで濾過し、凝集したＳＳを除去した。得られた廃液は、ＳＳが１０ｐｐｍの無色透明の液体（１７９２ｋｇ）であった。【００５２】
（工程１−２）：ＣＦ３ＣＦ２ＯＣＦ２ＣＦ２ＯＣＦ２ＣＯＯ−Ｎａ＋の濃縮工程  
（工程１−１）で得られた廃液の１７９２ｋｇを、ヒートポンプを備えた加熱管面蒸発型濃縮装置（ササクラ社製、商品名：ＥＶＣＣ濃縮装置）を用いて、ＥＶＣＣ濃縮装置内部の圧力を２０ｋＰａ（ゲージ圧、以下も同じである。）、ＥＶＣＣ濃縮装置内部の循環液の温度を５５±２℃に保持して、減圧濃縮し、３７．３ｋｇの濃縮液（ＣＦ３ＣＦ２ＯＣＦ２ＣＦ２ＯＣＦ２ＣＯＯ−Ｎａ＋の濃度５．０３質量％）を得た。【００５３】
（工程１−３）：ＣＦ３ＣＦ２ＯＣＦ２ＣＦ２ＯＣＦ２ＣＯＯＨへの変換工程  
（工程１−２）で得られた濃縮液の２０．２ｋｇを、攪拌機および還流コンデンサーを備えたガラス製反応器に仕込んで攪拌し、常圧下、２５℃で、濃塩酸を滴下してｐＨ＝０に調整し、ＣＦ３ＣＦ２ＯＣＦ２ＣＦ２ＯＣＦ２ＣＯＯ−Ｎａ＋をＣＦ３ＣＦ２ＯＣＦ２ＣＦ２ＯＣＦ２ＣＯＯＨに変換した。次いで、常圧下、２５℃で、抽出溶媒としてＣＦ３ＣＨ２ＯＣＦ２ＣＦ２Ｈの２１．１ｋｇを加えて、３０分間攪拌し、さらに、３０分間静置した後、２層分離を行った。下層であるＣＦ３ＣＨ２ＯＣＦ２ＣＦ２Ｈ層（２２．１ｋｇ）をＧＣ（ガスクロマトグラフ）分析により分析したところ、ＣＦ３ＣＦ２ＯＣＦ２ＣＦ２ＯＣＦ２ＣＯＯＨの含有量は９５６ｇであった。また、（工程１−２）で得られた濃縮液からの抽出率は、９４．１％であった。【００５４】
（工程１−４）：ＣＦ３ＣＦ２ＯＣＦ２ＣＦ２ＯＣＦ２ＣＯＯＨの蒸留精製工程  
（工程１−３）で得られた下層の内２０．０ｋｇ（ＣＦ３ＣＦ２ＯＣＦ２ＣＦ２ＯＣＦ２ＣＯＯＨの含有量は８６５ｇ）を、１０℃の還流器を備えたガラス製蒸留塔の釜（２Ｌ）に、常圧下、釜の内温を７０℃以下に保持しながら、連続供給し、ＣＦ３ＣＨ２ＯＣＦ２ＣＦ２Ｈを留去し、ＣＦ３ＣＦ２ＯＣＦ２ＣＦ２ＯＣＦ２ＣＯＯＨを濃縮した。ＣＦ３ＣＨ２ＯＣＦ２ＣＦ２Ｈが留出しなくなったところで、釜の圧力を、常圧から５Ｔｏｒｒ(１Ｔｏｒｒはおよそ１３３．３２２Ｐａ。以下同じ。)へと徐々に下げ、釜の内温を９２℃以下に保持しながらＣＦ３ＣＦ２ＯＣＦ２ＣＦ２ＯＣＦ２ＣＯＯＨを留出させた。沸点は７４℃（３０Ｔｏｒｒ）であった。得られたＣＦ３ＣＦ２ＯＣＦ２ＣＦ２ＯＣＦ２ＣＯＯＨ精製品は、純度９９．７％の無色透明の液体であり、その収量は７８６ｇであった。
また、蒸留収率は９１％であった。【００５５】
［比較例１］（ＣＦ３ＣＦ２ＯＣＦ２ＣＦ２ＯＣＦ２ＣＯＯＨの精製例）
実施例１の（工程１−３）で得られた下層の内２．０ｋｇ（ＣＦ３ＣＦ２ＯＣＦ２ＣＦ２ＯＣＦ２ＣＯＯＨの含有量は８７ｇ）を、１０℃の還流器を備えたガラス製蒸留塔の釜（２Ｌ）に仕込み、常圧下、蒸留精製を行ったところ、ＣＦ３ＣＨ２ＯＣＦ２ＣＦ２Ｈの留出が進むにつれて釜の内温が上昇し、１５５℃に到達した。その後、釜の圧力を、常圧から５０Ｔｏｒｒへと徐々に下げ、釜の内温が１５５℃を維持するように、ＣＦ３ＣＦ２ＯＣＦ２ＣＦ２ＯＣＦ２ＣＯＯＨを留出させて、蒸留を継続した。その結果、ＣＦ３ＣＦ２ＯＣＦ２ＣＦ２ＯＣＦ２ＣＯＯＨが分解し、脱炭酸反応によるＣＯ２の生成や、エーテル結合の切断によるＣＦ３ＣＦ２ＯＣＦ２ＣＯＯＨ、ＣＦ３ＣＦ２Ｈの生成が見られた。得られたＣＦ３ＣＦ２ＯＣＦ２ＣＦ２ＯＣＦ２ＣＯＯＨ留分は、純度＝９０．９％で、その収量は６６ｇであった。また、蒸留収率は７６％であった。【００５６】
［実施例２］（ＣＦ３ＣＦ２ＯＣＦ２ＣＦ２ＯＣＦ２ＣＯＯＣＨ３の精製例）
（工程２−１）：エステル化工程
実施例１の（工程１−４）において、その前工程である（工程１−３）で得られた下層のＣＦ３ＣＨ２ＯＣＦ２ＣＦ２Ｈを留去して得られたＣＦ３ＣＦ２ＯＣＦ２ＣＦ２ＯＣＦ２ＣＯＯＨ（純度＝９５．０％、５００ｇ）を、撹拌機および還流コンデンサーを備えたガラス製反応器（２Ｌ）に仕込み、撹拌下、内温が３０℃以下に保たれるようにゆっくりとＣＨ３ＯＨの１４０ｇを導入した。全量を導入後、さらに７０℃で８時間の撹拌を行うことで生成物を得た。該生成物のガスクロマトグラフィー分析を行った結果、ＣＦ３ＣＦ２ＯＣＦ２ＣＦ２ＯＣＦ２ＣＯＯＣＨ３の含有量は４３２ｇであり、過剰分のＣＨ３ＯＨと、未反応分のＣＦ３ＣＦ２ＯＣＦ２ＣＦ２ＯＣＦ２ＣＯＯＨも検出された。【００５７】
（工程２−２）：ＣＦ３ＣＦ２ＯＣＦ２ＣＦ２ＯＣＦ２ＣＯＯＣＨ３の蒸留精製工程
（工程２−１）で得られた生成物を、１０℃の還流器を備えたガラス製蒸留塔の釜（１Ｌ）に仕込み、釜の圧力を、常圧から５Ｔｏｒｒへと徐々に下げ、釜の内温を１２０℃以下に保持しながら蒸留精製を行った。得られたＣＦ３ＣＦ２ＯＣＦ２ＣＦ２ＯＣＦ２ＣＯＯＣＨ３精製品は、純度＝９９．５％の無色透明の液体であり、その収量は４００ｇであった。また、蒸留収率は９２％であった。【００５８】
［実施例３］（テトラフルオロエチレンの乳化重合）  
実施例１で得られた精製ＣＦ３ＣＦ２ＯＣＦ２ＣＦ２ＯＣＦ２ＣＯＯＨを用いて、以下のようにして、テトラフルオロエチレンの乳化重合を行った。【００５９】
（工程３−１）：ＣＦ３ＣＦ２ＯＣＦ２ＣＦ２ＯＣＦ２ＣＯＯ−（ＮＨ４）＋の合成
撹拌機および還流コンデンサーを備えたガラス製反応器（２Ｌ）に、市販のアンモニア水（２８質量％）を稀釈することで調製した２．５質量％アンモニア水の１１８０ｇを仕込んだ。次に、これを撹拌しながら、氷冷下、実施例１で得られた精製ＣＦ３ＣＦ２ＯＣＦ２ＣＦ２ＯＣＦ２ＣＯＯＨの６０１ｇを、２時間かけて滴下した。滴下終了後、徐々に昇温し、４０℃で５時間保持した。その後、ＣＦ３ＣＦ２ＯＣＦ２ＣＦ２ＯＣＦ２ＣＯＯ−（ＮＨ４）＋の濃度（蒸発乾固により測定）とｐＨ（ｐＨメーターにより測定）を測定しながら、２．５質量％アンモニア水と、水とを少量ずつ加えて撹拌し、濃度３０．０質量％、ｐＨ５．７の、ＣＦ３ＣＦ２ＯＣＦ２ＣＦ２ＯＣＦ２ＣＯＯ−（ＮＨ４）＋水溶液の２１００ｇを得た。【００６０】
（工程３−２）：テトラフルオロエチレンの重合
邪魔板、撹拌機を備えた、１００Ｌのステンレス鋼製オートクレーブに、（工程３−１）で得たＣＦ３ＣＦ２ＯＣＦ２ＣＦ２ＯＣＦ２ＣＯＯ−（ＮＨ４）＋水溶液（固形物濃度＝３０．０質量％、ｐＨ＝５．７）の２３４ｇ、パラフィンワックス（融点５２℃）の８６２ｇ、および脱イオン水の５９Ｌを仕込んだ。オートクレーブを窒素置換した後減圧にして、テトラフルオロエチレン（ＴＦＥ）で加圧し、撹拌しながら７０℃に昇温した。次いでＴＦＥで１．７０ＭＰａまで昇圧し、ジコハク酸ペルオキシド（濃度８０質量％、残りは水分）の５．０ｇを約７０℃の温水１Ｌに溶解して注入した。オートクレーブ内圧を１．７０ＭＰａに保つようにＴＦＥを添加しながら重合を進行させた。重合途中で、前述のＣＦ３ＣＦ２ＯＣＦ２ＣＦ２ＯＣＦ２ＣＯＯ−（ＮＨ４）＋水溶液を合計４１５ｇ添加した。また亜硫酸アンモニウムを水に溶解して重合途中で亜硫酸アンモニウムとして合計３．８５ｇ添加した。温度は途中６５℃まで下げ、重合後半は９０℃まで昇温した。ＴＦＥの添加量が２２．９ｋｇになったところで反応を終了させ、オートクレーブ中のＴＦＥを大気放出した。重合時間は１９６分であった。得られたＰＴＦＥの水性乳化液を冷却し、上澄みのパラフィンワックスを除去した。水性乳化液の固形分濃度は２６．２質量％であった。また、ＰＴＦＥ微粒子の平均一次粒径は０．２８０μｍであった。反応器中の凝固物は痕跡程度であった。【００６１】
この水性乳化液を純水で固形分濃度が１０質量％になるよう希釈し、水性乳化液を２０℃に調整した後、撹拌してＰＴＦＥ微粒子を凝集させた。得られたＰＴＦＥパウダーをオーブン中、１８０℃で６時間乾燥した。得られたパウダーの黄変度（Ｙｅｌｌｏｗ  Ｉｎｄｅｘ）を、色差計を用いて測定したところ、ＹＩ値＝−６であり、着色の無い白色であることを確認した。また、標準比重（ＳＳＧ）は２．１５０であり、平均粒子径は５５０μｍであった。
なお、このＰＴＦＥパウダーの数平均分子量は、Ｊｏｕｒｎａｌ ｏｆ Ａｐｐｌｉｅｄ Ｐｏｌｙｍｅｒ Ｓｃｉｅｎｃｅ，１７，３２５３（１９７３）に記載された諏訪らの方法により結晶化熱を用いて求めたところ、約２０００万であった。得られたＰＴＦＥパウダーはそのままで従来のＰＴＦＥと同様にＰＴＦＥ加工品の製造に使用することが出来る。また、得られたＰＴＦＥパウダー１ｋｇに、５０キログレイのγ線を照射して、数平均分子量２．５万の低分子量ＰＴＦＥ粉末を得た。得られた低分子量ＰＴＦＥ粉末は、プラスチックやオイルや塗料への添加剤に適する。【００６２】
［実施例４］（ＣＦ３ＣＦ２ＯＣＦ２ＣＦ２ＯＣＦ２ＣＯＯＨの精製例）
（工程４−１）：ＣＦ３ＣＦ２ＯＣＦ２ＣＦ２ＯＣＦ２ＣＯＯ−（ＮＨ４）＋水溶液に含まれる未凝集テトラフルオロエチレン／プロピレン共重合体粒子の除去工程
乳化剤としてＣＦ３ＣＦ２ＯＣＦ２ＣＦ２ＯＣＦ２ＣＯＯ−（ＮＨ４）＋を用いてテトラフルオロエチレン／プロピレン共重合体を製造して得たテトラフルオロエチレン／プロピレン共重合体の水性乳化液からテトラフルオロエチレン／プロピレン共重合体を凝集し分離した後の廃液には、未凝集テトラフルオロエチレン／プロピレン共重合体粒子（以下、共重合体ＳＳという。）が６０ｐｐｍ含有されていた。また、該廃液中のＣＦ３ＣＦ２ＯＣＦ２ＣＦ２ＯＣＦ２ＣＯＯ−（ＮＨ４）＋濃度は８６８ｐｐｍであり、ｐＨは８．６であった。フルゾーン翼をセットした２Ｌのガラス製ビーカーに該廃液の１Ｌを入れ、撹拌しながら１０質量％の塩酸水溶液を添加し、ｐＨを２に調整した。ｐＨ調整後、フルゾーン翼で撹拌下に塩化アルミニウム六水和物の０．１ｇを添加した。塩化アルミニウム六水和物の添加量は、全廃液量に対して１００ｐｐｍに相当した。塩化アルミニウム六水和物の添加直後から共重合体ＳＳの凝集が始まり、白色のゲル状沈殿物が生成した。そのまま１０分間撹拌した後、０．１Ｎ水酸化ナトリウム水溶液を添加して、該水溶液のｐＨを１０．０に調整して、含まれるＣＦ３ＣＦ２ＯＣＦ２ＣＦ２ＯＣＦ２ＣＯＯ−（ＮＨ４）＋をＣＦ３ＣＦ２ＯＣＦ２ＣＦ２ＯＣＦ２ＣＯＯ−Ｎａ＋に変換した。凝集物はビーカー底部に沈降し、上澄み液は無色透明となった。
上澄み液を、平均口径１０μｍのろ紙を使用してろ過した後、ろ液中の共重合体ＳＳを測定したところ、５ｐｐｍであった。また、該ろ液中のＣＦ３ＣＦ２ＯＣＦ２ＣＦ２ＯＣＦ２ＣＯＯ−Ｎａ＋濃度は８５０ｐｐｍであった。【００６３】
（工程４−２）：イオン交換樹脂への乳化剤ＣＦ３ＣＦ２ＯＣＦ２ＣＦ２ＯＣＦ２ＣＯＯ−Ｎａ＋の吸脱着工程
（工程４−１）で得られたろ液の１Ｌを弱塩基性イオン交換樹脂（三菱化学社製ＷＡ３０、以下、ＩＥＲＷＡ３０という。）の１０ｍＬを充填した容積１００ｍＬの充填塔にＳＶ（space velocity）＝５／ｈｒの空間速度で通液させ吸着操作を実施した。該ろ液の温度は、２５℃であった。該ろ液の１Ｌを通液させるために２０時間を要した。この間、充填塔は閉塞しなかった。通液後の水溶液中のＣＦ３ＣＦ２ＯＣＦ２ＣＦ２ＯＣＦ２ＣＯＯ−Ｎａ＋濃度は５ｐｐｍであった。ついで、該充填塔に０．１Ｍの水酸化ナトリウム水溶液を、２３℃で、２０ｍＬ／時の流速で１時間通液させ、吸着された乳化剤の脱着操作を実施した。乳化剤は、吸着時には、ＣＦ３ＣＦ２ＯＣＦ２ＣＦ２ＯＣＦ２ＣＯＯ−のイオンとして、イオン交換樹脂中の塩基に結合するものと推定される。得られた脱着液のｐＨは１０で、２０ｍＬ中のＣＦ３ＣＦ２ＯＣＦ２ＣＦ２ＯＣＦ２ＣＯＯ−Ｎａ＋の濃度は４．１質量％であった。ＣＦ３ＣＦ２ＯＣＦ２ＣＦ２ＯＣＦ２ＣＯＯ−Ｎａ＋の回収率は、９４．５％であった。【００６４】
（工程４−３）：ＣＦ３ＣＦ２ＯＣＦ２ＣＦ２ＯＣＦ２ＣＯＯＨへの変換工程
（工程１−３）に記載の方法に従い、（工程４−２）で得られた脱着液から、９９％の収率で、ＣＦ３ＣＦ２ＯＣＦ２ＣＦ２ＯＣＦ２ＣＯＯＨ濃縮液が得られた。
（工程４−４）：ＣＦ３ＣＦ２ＯＣＦ２ＣＦ２ＯＣＦ２ＣＯＯＨの蒸留精製工程
（工程１−４）に記載の方法に従い、（工程４−３）で得られた濃縮液から、９５％の収率で、無色透明のＣＦ３ＣＦ２ＯＣＦ２ＣＦ２ＯＣＦ２ＣＯＯＨ精製品（純度９９．７％）が得られた。【００６５】
［実施例５］（ＣＦ３ＣＦ２ＯＣＦ２ＣＦ２ＯＣＦ２ＣＯＯＨの精製例）
（工程５−１）：ＰＴＦＥ水性分散液の作製
邪魔板、撹拌機を備えた、１００Ｌのステンレス製オートクレーブに、ＣＦ３ＣＦ２ＯＣＦ２ＣＦ２ＯＣＦ２ＣＯＯ−（ＮＨ４）＋３６ｇ、パラフィンワックス（融点５５℃）５５５ｇ、および脱イオン水６１．３リットルを仕込んだ。オートクレーブ内部を窒素置換後、減圧にした後ＴＦＥモノマーを導入し、撹拌しながら６２℃まで昇温した。さらに内圧が１．７６５ＭＰａになるまでＴＦＥモノマーを圧入し、ジコハク酸パーオキシド（濃度８０質量％、残りは水分）２６．３ｇを約７０℃の温水１リットルに溶解して注入した。約３分後にオートクレーブ内圧が１．７１６ＭＰａまで降下したため、内圧を１．７６５ＭＰａに保つようにＴＦＥモノマーを圧入し重合を進行させた。重合途中にＣＦ３ＣＦ２ＯＣＦ２ＣＦ２ＯＣＦ２ＣＯＯ−（ＮＨ４）＋を温水に溶解してＣＦ３ＣＦ２ＯＣＦ２ＣＦ２ＯＣＦ２ＣＯＯ−（ＮＨ４）＋として合計５３ｇを２回に分けて注入した。オートクレーブ温度を徐々に７２℃まで上げ、ＴＦＥモノマーの圧入量が２２ｋｇになったところで反応を終了させ、オートクレーブ中のＴＦＥを大気放出した。重合時間は１０５分間であった。冷却後、上部に固化したパラフィンワックスを除去し、ＰＴＦＥ水性乳化液が得られた。ＰＴＦＥ水性乳化液中のＰＴＦＥ濃度は約２５.０質量％であり、ＣＦ３ＣＦ２ＯＣＦ２ＣＦ２ＯＣＦ２ＣＯＯ−（ＮＨ４）＋濃度はＰＴＦＥ質量に対して０．４０質量％であり、ＰＴＦＥ微粒子の平均粒子径は０．２６μｍであり、ＰＴＦＥの平均分子量は７６万であり、ＰＴＦＥの標準比重は２．２１であった。
このＰＴＦＥ水性乳化液１０ｋｇを用い、ＰＴＦＥ質量に対して３．０質量％の非イオン系界面活性剤（日本乳化剤社製、商品名「Ｎｅｗｃｏｌ（登録商標）１３０８ＦＡ」、分子式はＣ１３Ｈ２７-（ＯＣ２Ｈ４）８-ＯＣＨ（ＣＨ３）ＣＨ２-ＯＨ、分子量は６１０）およびイオン交換水（２５５ｇ）を添加し、ＰＴＦＥ濃度が２４．２質量％であるＰＴＦＥ低濃度水性分散液を製造した。【００６６】
（工程５−２）：イオン交換樹脂への乳化剤ＣＦ３ＣＦ２ＯＣＦ２ＣＦ２ＯＣＦ２ＣＯＯ−ＮＨ４＋の吸脱着工程
弱塩基型陰イオン交換樹脂（ランクセス社製Ｌｅｗａｔｉｔ（登録商標）、商品名：ＭＰ６２ＷＳ）を充填した長さ８０ｃｍ、内径０．９ｃｍのカラム（内容積５１ｃｃ）を２本直列に接続した連結カラムを準備し、チューブ式ポンプにより非イオン系界面活性剤（Ｎｅｗｃｏｌ（登録商標）１３０８ＦＡ）の１．５質量％水溶液を毎時５０ｃｃで１００ｍL通液した後、（工程５−１）で得られたＰＴＦＥ低濃度水性分散液を毎時１２０ｃｃで約８５時間かけて通液した。ＰＴＦＥ低濃度水性分散液中のＣＦ３ＣＦ２ＯＣＦ２ＣＦ２ＯＣＦ２ＣＯＯ−（ＮＨ４）＋濃度は、ＰＴＦＥ質量に対して０．００４質量％に低減されていた。
通液前のＰＴＦＥ低濃度水性分散液には計算により１０ｇのＣＦ３ＣＦ２ＯＣＦ２ＣＦ２ＯＣＦ２ＣＯＯ−（ＮＨ４）＋が含有され、通液後のＰＴＦＥ低濃度水性分散液には計算により約０．１ｇのＣＦ３ＣＦ２ＯＣＦ２ＣＦ２ＯＣＦ２ＣＯＯ−（ＮＨ４）＋が含有されているため、陰イオン交換樹脂には、９．９ｇの乳化剤が吸着されたことになる。乳化剤は、吸着時には、ＣＦ３ＣＦ２ＯＣＦ２ＣＦ２ＯＣＦ２ＣＯＯ−のイオンとして、イオン交換樹脂中の塩基に結合するものと推定される。【００６７】
得られたＰＴＦＥ低濃度水性分散液に、非フッ素系陰イオン界面活性剤（ラウリル硫酸アンモ二ウム、商品名「花王製エマールＡＤ２５Ｒ」、有効成分２５質量％）をＰＴＦＥ質量に対して０．２質量％添加し、電気泳動法により、２００Ｖ／ｍの電圧を印加して濃縮を行ない、ＰＴＦＥ濃度が約６６．２質量％であり、界面活性剤濃度がＰＴＦＥ質量に対して２．３質量％であるＰＴＦＥ高濃度水性分散液を得た。
このＰＴＦＥ高濃度水性分散液に、Ｎｅｗｃｏｌ（登録商標）１３０８ＦＡをＰＴＦＥ質量に対して２．５質量％、ＰＴＦＥ質量に対して０．１質量％のポリエチレンオキシド（ｆ）（分子量５０万、和光純薬社製）、ＰＴＦＥ質量に対して０．０５質量％の割合の２８質量％アンモニア水（２．５ｇ）、およびイオン交換水（２７２ｇ）を加え、ＰＴＦＥ濃度が約６０．８質量％、界面活性剤濃度がＰＴＦＥ質量に対して４．９質量％であり、ＣＦ３ＣＦ２ＯＣＦ２ＣＦ２ＯＣＦ２ＣＯＯ−（ＮＨ４）＋濃度がＰＴＦＥ質量に対して０．００４質量％であり、ｐＨが９．７であり、粘度が２２ｍＰａ・ｓであるＰＴＦＥ水性分散液を得た。乳化剤は、吸着時には、ＣＦ３ＣＦ２ＯＣＦ２ＣＦ２ＯＣＦ２ＣＯＯ−のイオンとして、イオン交換樹脂中の塩基に結合したものと推定される。【００６８】
次に、カラムから陰イオン交換樹脂を取り出し、乳化剤の脱着操作を行なった。
陰イオン交換樹脂に、濃度２.０質量％の水酸化ナトリウム水溶液１００ｇを加え、温度６０℃に加熱し、４時間ゆるやかに攪拌した後陰イオン交換樹脂を濾別し、ＣＦ３ＣＦ２ＯＣＦ２ＣＦ２ＯＣＦ２ＣＯＯ−Ｎａ＋を含有する水酸化ナトリウム水溶液１０８ｇを得た。この水溶液中のＣＦ３ＣＦ２ＯＣＦ２ＣＦ２ＯＣＦ２ＣＯＯ−Ｎａ＋濃度は７．８質量％であり、乳化剤の８５％が脱着したことになる。【００６９】
（工程５−３）：ＣＦ３ＣＦ２ＯＣＦ２ＣＦ２ＯＣＦ２ＣＯＯＨへの変換工程
（工程１−３）に記載の方法に従い、（工程５−２）で得られた脱着液から、９９％の収率で、ＣＦ３ＣＦ２ＯＣＦ２ＣＦ２ＯＣＦ２ＣＯＯＨ濃縮液が得られた。
（工程５−４）：ＣＦ３ＣＦ２ＯＣＦ２ＣＦ２ＯＣＦ２ＣＯＯＨの蒸留精製工程
（工程１−４）に記載の方法に従い、（工程５−３）で得られた濃縮液から、９８％の収率で、無色透明のＣＦ３ＣＦ２ＯＣＦ２ＣＦ２ＯＣＦ２ＣＯＯＨ精製品（純度９９．９％）が得られた。【００７０】
各評価項目の測定方法を以下に示す。
（Ａ）ＰＴＦＥの平均粒子径：レーザー散乱法粒子径分布分析計（堀場製作所社製、商品名「ＬＡ−９２０」を用いて測定した。
（Ｂ）ＰＴＦＥの標準比重（ＳＳＧ）：ＡＳＴＭ  Ｄ１４５７−９１ａ、およびＡＳＴＭＤ４８９５−９１ａに準拠して測定した。
（Ｃ）ＰＴＦＥの平均分子量：諏訪（Ｊ．Ａｐｐｌ．Ｐｏｌｙｍ．Ｓｃｉ，１７，３２５３（１９７３）記載）の方法に従い、乾燥させたＰＴＦＥを示差熱分析し、潜熱量から求めた。
（Ｄ）ＰＴＦＥ濃度および界面活性剤濃度：各分散液サンプル約１０ｇを質量既知のアルミ皿に入れ、１２０℃１時間乾燥後の質量、および３８０℃３５分間加熱後の界面活性剤分解後の質量を求め、ＰＴＦＥ濃度、およびＰＴＦＥ質量に対する界面活性剤濃度を算出した。なお本発明でいう界面活性剤濃度は、非イオン系界面活性剤、含フッ素乳化剤およびその他の熱分解成分を含む数値である。
（Ｅ）ｐＨ：ガラス電極法によった。
（Ｆ）粘度：ブルックフィールド型粘度計でＮｏ．１スピンドルを用い、６０回転で測定した。
【産業上の利用可能性】
【００７１】
本発明においては、含フッ素モノマーの乳化重合用の乳化剤として添加されたエーテル性酸素原子を有する含フッ素カルボン酸を、含フッ素ポリマーを含む水性乳化液から、有機不純物の含有量の少ないものとして回収することができ、かつ重合安定性に優れた乳化剤として再使用することができる。
なお、２００８年６月２４日に出願された日本特許出願２００８−１６４３１２号の明細書、特許請求の範囲、及び要約書の全内容をここに引用し、本発明の明細書の開示として、取り入れるものである。
【国際調査報告】
2009157416.tif 000002
2009157416.tif 000003